(57)【要約】【課題】環境への影響を考慮した低環境負荷型のワイヤロープを提供することにある。【解決手段】この発明のワイヤロープ１、１００は、芯ストランド２、２００と、複数本の外ストランド３、３００と、潤滑剤と、を備える。潤滑剤は、流動パラフィンを基油とし、アルミニウム複合石けんを増稠剤として、ポリイソブチレンおよびモノオレイン酸ソルビタンを含むものである。この結果、この発明のワイヤロープ１、１００は、工業用潤滑剤と同程度の防錆性、耐水性、撥水性、付着性を有しながら、食品機械用潤滑剤と同等の安全性を備える潤滑剤を用いるので、使用に際して、潤滑剤が落ちたとしても、この潤滑剤により、環境に影響を与えるようなことがなく、環境に対して負荷を与えるようなことがない。【選択図】図１
2012219401.tif 000002
【特許請求の範囲】
【請求項１】
潤滑剤が付着されているワイヤロープにおいて、
複数本の素線を撚り合わせてなる芯ストランドと、
複数本の素線を撚り合わせてなり、かつ、前記芯ストランドの外周に撚り合わせてなる複数本の外ストランドと、
前記芯ストランド、前記複数本の外ストランドのうち少なくともいずれか一方に設けられている潤滑剤と、
を備え、
前記潤滑剤は、流動パラフィンを基油とし、アルミニウム複合石けんを増稠剤として、ポリイソブチレンおよびモノオレイン酸ソルビタンを含む、
ことを特徴とするワイヤロープ。
【請求項２】
前記芯ストランドは、植物繊維もしくは合成樹脂繊維の複数本の素線を撚り合わせてなり、
前記複数本の外ストランドは、金属製の複数本の素線を撚り合わせてなり、
前記芯ストランドには、前記潤滑剤が含浸されている、
ことを特徴とする請求項１に記載のワイヤロープ。
【請求項３】
前記芯ストランドは、金属製の複数本の素線を撚り合わせてなり、
前記複数本の外ストランドは、金属製の複数本の素線を撚り合わせてなり、
前記芯ストランド、前記複数本の外ストランドのうち少なくともいずれか一方には、前記潤滑剤が塗布されている、
ことを特徴とする請求項１に記載のワイヤロープ。
【発明の詳細な説明】
【技術分野】
【０００１】
この発明は、潤滑剤が付着されているワイヤロープに関するものである。特に、この発明は、環境への影響を考慮した低環境負荷型のワイヤロープに関するものである。
【背景技術】
【０００２】
防錆、潤滑などを目的として、グリースなどの潤滑剤が付着されている（設けられている）ワイヤロープは、従来からある（たとえば、特許文献１、特許文献２）。
【０００３】
かかるワイヤロープにおいては、使用に際して、グリースなどの潤滑剤が落ち、自然界へ流出する。このために、かかるワイヤロープは、環境への影響を考慮した低環境負荷型のグリースなどの潤滑剤を用いる必要がある。
【先行技術文献】
【特許文献】
【０００４】
【特許文献１】特開平６−２２８８９３号公報
【特許文献２】特開平１１−１８２７８５号公報
【発明の概要】
【発明が解決しようとする課題】
【０００５】
この発明が解決しようとする課題は、環境への影響を考慮した低環境負荷型のワイヤロープを提供することにある。
【課題を解決するための手段】
【０００６】
この発明（請求項１にかかる発明）は、複数本の素線を撚り合わせてなる芯ストランドと、複数本の素線を撚り合わせてなり、かつ、芯ストランドの外周に撚り合わせてなる複数本の外ストランドと、芯ストランド、複数本の外ストランドのうち少なくともいずれか一方に設けられている潤滑剤と、を備え、潤滑剤が、流動パラフィンを基油とし、アルミニウム複合石けんを増稠剤として、ポリイソブチレンおよびモノオレイン酸ソルビタンを含む、ことを特徴とする。
【０００７】
この発明（請求項２にかかる発明）は、芯ストランドが植物繊維もしくは合成樹脂繊維の複数本の素線を撚り合わせてなり、複数本の外ストランドが金属製の複数本の素線を撚り合わせてなり、芯ストランドには潤滑剤が含浸されている、ことを特徴とする。
【０００８】
この発明（請求項３にかかる発明）は、芯ストランドが金属製の複数本の素線を撚り合わせてなり、複数本の外ストランドが金属製の複数本の素線を撚り合わせてなり、芯ストランド、複数本の外ストランドのうち少なくともいずれか一方には潤滑剤が塗布されている、ことを特徴とする。
【発明の効果】
【０００９】
この発明（請求項１にかかる発明）のワイヤロープは、潤滑剤として、流動パラフィンを基油とし、アルミニウム複合石けんを増稠剤として、ポリイソブチレンおよびモノオレイン酸ソルビタンを含む潤滑剤であって、工業用潤滑剤と同程度の防錆性、耐水性、撥水性、付着性を有しながら、食品機械用潤滑剤と同等の安全性を備える潤滑剤を用いる。このために、この発明（請求項１にかかる発明）のワイヤロープは、使用に際して、潤滑剤が落ちたとしても、この潤滑剤により、環境に影響を与えるようなことがなく、環境に対して負荷を与えるようなことがない。
【００１０】
この発明（請求項２にかかる発明）のワイヤロープは、植物繊維もしくは合成樹脂繊維の複数本の素線を撚り合わせてなる芯ストランドに潤滑剤を含浸させるものであるから、前記の発明（請求項１にかかる発明）のワイヤロープと同様に、使用に際して、潤滑剤が落ちたとしても、この潤滑剤により、環境に影響を与えるようなことがなく、環境に対して負荷を与えるようなことがない。
【００１１】
この発明（請求項３にかかる発明）のワイヤロープは、金属製の複数本の素線を撚り合わせてなる芯ストランド、複数本の外ストランドが金属製の複数本の素線を撚り合わせてなる複数本の外ストランドのうち少なくともいずれか一方に潤滑剤を塗布するものであるから、前記の発明（請求項１にかかる発明）のワイヤロープと同様に、使用に際して、潤滑剤が落ちたとしても、この潤滑剤により、環境に影響を与えるようなことがなく、環境に対して負荷を与えるようなことがない。
【図面の簡単な説明】
【００１２】
【図１】図１は、この発明にかかるワイヤロープの実施例１を示す側面図（一部を解いた状態の側面図）である。
【図２】図２は、この発明にかかるワイヤロープの実施例２を示す側面図（一部を解いた状態の側面図）である。
【発明を実施するための形態】
【００１３】
以下、この発明にかかるワイヤロープの実施例のうちの２例を図面に基づいて詳細に説明する。なお、この実施例によりこの発明が限定されるものではない。
【実施例１】
【００１４】
図１は、この発明にかかるワイヤロープの実施例１を示す側面図（一部を解いた状態の側面図）である。図１中における符号「１」は、この実施例１にかかるワイヤロープである。
【００１５】
前記ワイヤロープ１は、芯ストランド２と、複数本の外ストランド３と、潤滑剤（図示せず）と、を備えるものである。前記ワイヤロープ１は、たとえば、港湾設備、橋梁、漁業関係、クレーン、水門などに使用される。
【００１６】
前記芯ストランド２は、植物繊維（たとえば、麻など）もしくは合成樹脂繊維（たとえば、ピリプロピレン、ポリエステル、ポリエチレンなど）の複数本の素線２１を撚り合わせてなる。前記芯ストランド２には、前記潤滑剤が含浸されている。前記芯ストランド２に前記潤滑剤を含浸させる工程としては、たとえば、前記複数本の素線２１を撚り合わせる際に、前記潤滑剤を含浸させる。または、前記複数本の素線２１を撚り合わせた後に、液状の前記潤滑剤を含浸させる。
【００１７】
前記複数本の外ストランド３は、金属製（たとえば、鋼など）の複数本の素線３１を撚り合わせてなる。前記複数本の外ストランド３は、前記芯ストランド２の外周に撚り合わせられている。前記複数本の外ストランド３には、前記潤滑剤が塗布されている。前記複数本の外ストランド３に前記潤滑剤を塗布する工程としては、たとえば、前記複数本の素線３１を撚り合わせる際に、半固形状の前記潤滑剤を加圧もしくは加熱もしくは加圧加熱して塗布する。または、前記複数本の素線３１を撚り合わせた後に、半固形状の前記潤滑剤を加圧もしくは加熱もしくは加圧加熱して塗布する。
【００１８】
前記潤滑剤（特開２００６−１８２８５６号公報参照）は、流動パラフィンを基油とし、アルミニウム複合石けんを増稠剤として、ポリイソブチレンおよびモノオレイン酸ソルビタンを含むものである。前記潤滑剤の各成分の配合量は、アルミニウム複合石けん１〜１０重量％、ポリイソブチレン１〜１５重量％、モノオレイン酸ソルビタン１〜７．５重量％、および、残部が流動パラフィンである。また、ポリイソブチレンの平均分子量が３５，０００〜１４０，０００の範囲であり、モノオレイン酸ソルビタンのけん化価が１４５〜１６０およびヒドロキシル価が１９３〜２１０である。前記潤滑剤は、粘度を高くした（グリース化した）ものを使用する。
【００１９】
この実施例１におけるワイヤロープ１は、以上のごとき構成からなるので、潤滑剤として、流動パラフィンを基油とし、アルミニウム複合石けんを増稠剤として、ポリイソブチレンおよびモノオレイン酸ソルビタンを含む潤滑剤であって、工業用潤滑剤と同程度の防錆性、耐水性、撥水性、付着性を有しながら、食品機械用潤滑剤と同等の安全性を備える潤滑剤を用いる。このために、この実施例１におけるワイヤロープ１は、使用に際して、潤滑剤が落ちたとしても、この潤滑剤により、環境に影響を与えるようなことがなく、環境に対して負荷を与えるようなことがない。
【００２０】
この実施例１におけるワイヤロープ１に用いる潤滑剤は、生分解性が低いので、潤滑剤の耐候性がある。すなわち、この実施例１におけるワイヤロープ１に用いられる潤滑剤は、既存の潤滑剤（いわゆる、赤ロープ油）と比較してほぼ同等の潤滑性、耐久性、耐候性がある。また、この実施例１におけるワイヤロープ１に用いられる潤滑剤は、植物油系のグリースと違い、既存の潤滑剤（いわゆる、赤ロープ油）を重ねて塗布しても、環境性能は低下するが、防錆性、潤滑性の性能が劣化することがない。さらに、この実施例１におけるワイヤロープ１は、前記の潤滑剤を用いてもワイヤロープ１自体が変わらないので、強度的にも変わらない。
【実施例２】
【００２１】
図２は、この発明にかかるワイヤロープの実施例２を示す側面図（一部を解いた状態の側面図）である。図２中における符号「１００」は、この実施例２にかかるワイヤロープである。
【００２２】
前記ワイヤロープ１００は、芯ストランド２００と、複数本の外ストランド３００と、潤滑剤（図示せず）と、を備えるものである。前記ワイヤロープ１００は、たとえば、港湾設備、橋梁、漁業関係、クレーン、水門などに使用される。
【００２３】
前記芯ストランド２００は、金属製（たとえば、鋼など）の複数本の素線２１０を撚り合わせてなる。前記芯ストランド２００には、前記潤滑剤が塗布されている。前記芯ストランド２００に前記潤滑剤を塗布する工程としては、たとえば、前記複数本の素線２１０を撚り合わせる際に、半固形状の前記潤滑剤を加圧もしくは加熱もしくは加圧加熱して塗布する。または、前記複数本の素線２１０を撚り合わせた後に、半固形状の前記潤滑剤を加圧もしくは加熱もしくは加圧加熱して塗布する。
【００２４】
前記複数本の外ストランド３００は、金属製（たとえば、鋼など）の複数本の素線３１０を撚り合わせてなる。前記複数本の外ストランド３００は、前記芯ストランド２００の外周に撚り合わせられている。前記複数本の外ストランド３００には、前記潤滑剤が塗布されている。前記複数本の外ストランド３００に前記潤滑剤を塗布する工程としては、たとえば、前記複数本の素線３１０を撚り合わせる際に、半固形状の前記潤滑剤を加圧もしくは加熱もしくは加圧加熱して塗布する。または、前記複数本の素線３１０を撚り合わせた後に、半固形状の前記潤滑剤を加圧もしくは加熱もしくは加圧加熱して塗布する。
【００２５】
前記潤滑剤（特開２００６−１８２８５６号公報参照）は、流動パラフィンを基油とし、アルミニウム複合石けんを増稠剤として、ポリイソブチレンおよびモノオレイン酸ソルビタンを含むものである。前記潤滑剤の各成分の配合量は、アルミニウム複合石けん１〜１０重量％、ポリイソブチレン１〜１５重量％、モノオレイン酸ソルビタン１〜７．５重量％、および、残部が流動パラフィンである。また、ポリイソブチレンの平均分子量が３５，０００〜１４０，０００の範囲であり、モノオレイン酸ソルビタンのけん化価が１４５〜１６０およびヒドロキシル価が１９３〜２１０である。
【００２６】
この実施例２におけるワイヤロープ１００は、以上のごとき構成からなるので、潤滑剤として、流動パラフィンを基油とし、アルミニウム複合石けんを増稠剤として、ポリイソブチレンおよびモノオレイン酸ソルビタンを含む潤滑剤であって、工業用潤滑剤と同程度の防錆性、耐水性、撥水性、付着性を有しながら、食品機械用潤滑剤と同等の安全性を備える潤滑剤を用いる。このために、この実施例２におけるワイヤロープ１００は、使用に際して、潤滑剤が落ちたとしても、この潤滑剤により、環境に影響を与えるようなことがなく、環境に対して負荷を与えるようなことがない。
【００２７】
この実施例２におけるワイヤロープ１００に用いる潤滑剤は、生分解性が低いので、潤滑剤の耐候性がある。すなわち、この実施例２におけるワイヤロープ１００に用いられる潤滑剤は、既存の潤滑剤（いわゆる、赤ロープ油）と比較してほぼ同等の潤滑性、耐久性、耐候性がある。また、この実施例２におけるワイヤロープ１００に用いられる潤滑剤は、植物油系のグリースと違い、既存の潤滑剤（いわゆる、赤ロープ油）を重ねて塗布しても、防錆性、潤滑性の性能が劣化することがない。さらに、この実施例２におけるワイヤロープ１００は、前記の潤滑剤を用いてもワイヤロープ１００自体が変わらないので、強度的にも変わらない。
【００２８】
「実施例１、２以外の例の説明」
なお、前記の実施例１においては、複数本の外ストランド３に潤滑剤を塗布したものである。ところが、この発明においては、複数本の外ストランド３に潤滑剤を塗布しなくても良い。
【００２９】
また、前記の実施例２においては、芯ストランド２００および複数本の外ストランド３００に潤滑剤を塗布したものである。ところが、この発明においては、芯ストランド２００にのみ潤滑剤を塗布したものであっても良いし、複数本の外ストランド３００にのみ潤滑剤を塗布したものであっても良い。
【符号の説明】
【００３０】
１  ワイヤロープ
２  芯ストランド
２１  植物繊維もしくは合成樹脂繊維の素線
３  外ストランド
３１  金属製の素線
１００  ワイヤロープ
２００  芯ストランド
２１０  金属製の素線
３００  外ストランド
３１０  金属製の素線
【図１】
2012219401.tif 000003
【図２】
2012219401.tif 000004